(57)【要約】【課題】耐熱性が高く可縫製に優れた縫い糸および、布帛表面の毛羽が少なく耐切創性、耐熱性が高く精密作業性の良好な作業手袋、腕カバーなどの防護材およびアウトドアスポーツ衣料に有用な耐熱高機能繊維捲縮加工糸を含む複合紡績糸を提供すること、また、かかる複合紡績糸を用いた縫い糸の提供および、耐切創性の高い編織物等の繊維構造物、およびそれらからなる防護衣料、防護シート等の防護材に好ましく用いることのできる布帛を提供すること。【解決手段】芯成分に合成繊維、化学繊維、あるいは天然繊維の短繊維を含み、鞘成分に耐熱高機能繊維を含む芯鞘型複合紡績糸であって、該耐熱高機能繊維が耐熱高機能繊維フィラメント糸の捲縮糸である複合紡績糸と、該糸からなる布帛、縫い糸。【選択図】図１
2005256212.tif 000002
【特許請求の範囲】
【請求項１】
芯成分に合成繊維、化学繊維、あるいは天然繊維の短繊維を含み、鞘成分に耐熱高機能繊維を含む芯鞘型複合紡績糸であって、該耐熱高機能繊維が耐熱高機能繊維フィラメント糸の捲縮糸であることを特徴とする複合紡績糸。
【請求項２】
前記鞘成分の耐熱高機能繊維フィラメント捲縮糸の複合紡績糸中に占める割合が１０〜４０重量％であることを特徴とする請求項１に記載の複合紡績糸。
【請求項３】
前記芯成分の合成繊維、化学繊維、あるいは、天然繊維の短繊維の複合紡績糸中に占める割合が６０〜９０重量％であることを特徴とする請求項１または２に記載の複合紡績糸。
【請求項４】
前記鞘成分の耐熱高機能繊維フィラメント捲縮糸の伸縮伸長率が５〜８０％であることを特徴とする請求項１〜３のいずれかに記載の複合紡績糸。
【請求項５】
前記耐熱高機能繊維フィラメント捲縮糸の単繊維繊度が０．５５〜６．７デシテックスであり、複合紡績糸の撚係数がＫ＝２．５〜５．５であることを特徴とする請求項１〜４のいずれかに記載の複合紡績糸。
【請求項６】
前記鞘成分の耐熱高機能繊維が全芳香族ポリアミド繊維であることを特徴とする請求項１〜５のいずれかに記載の複合紡績糸。
【請求項７】
前記鞘成分の全芳香族ポリアミド繊維がパラ系全芳香族ポリアミド繊維であることを特徴とする請求項６に記載の複合紡績糸。
【請求項８】
前記パラ系全芳香族ポリアミド繊維がポリパラフェニレンテレフタルアミド繊維であることを特徴とする請求項７に記載の複合紡績糸。
【請求項９】
請求項１〜８のいずれかに記載の複合紡績糸を布帛重量の３０〜１００重量％の範囲で用いてなることを特徴とする布帛。
【請求項１０】
請求項１〜８のいずれかに記載の複合紡績糸を用いてなることを特徴とする縫い糸。
【発明の詳細な説明】
【技術分野】
【０００１】
本発明は、毛羽が少なく耐切創性、耐熱性に優れた芯鞘型の複合紡績糸に関し、さらに、該紡績糸からなる可縫性に優れた縫い糸、および作業性の良好な防護被服を実現する布帛に関する。さらに詳しくは、切創、擦過溶融、火傷の危険の高い職場に用いられる防護被服やアウトドアスポーツなどの過酷な環境下で着用に耐える防護被服素材に用いると好適な複合紡績糸および布帛に関する。
【背景技術】
【０００２】
近年、産業界の高度進展に伴い、作業効率化、高速化、省力化、高スケール化が進み、そうした中、一方で安全性意識向上も強いものとなっている。また、スポーツ界においても、多種多様のスポーツにわたり愛好者が増えて活発になり、スノーボード、フィッシング、登山などのアウトドアスポーツへの参加人口の伸びが著しく、それに伴いスポーツ衣料素材も従来以上に耐久性、機能性が要求されるようになり、特に、耐切創性、耐熱性などの機能性に優れた素材が求められている。また、吸湿性、プリーツ性、縫糸可縫性等のの観点から、糸表面、布帛表面の平滑性などの優れたものが求められている。
【０００３】
一方、耐切創性の実現を主にねらった防護被服などの縫製に用いられる全芳香族ポリアミド短繊維１００％縫い糸では、糸表面の毛羽が多く、縫製中に毛羽が針穴、縫い目に詰まり可縫性に劣り、縫製速度の減速や縫い目が乱れるという欠点があり、毛羽数が少なく平滑性の優れた縫い糸の実現が望まれていた。
【０００４】
これに対して、耐熱性が高く、耐切創性に優れ、耐薬品性、糸強度が高い全芳香族ポリアミド繊維などの耐熱高機能繊維が広く用いられるている。例えば、パラ系アラミド繊維１００％のフィラメント糸や紡績糸を部分的に用いて交織したものが提案されている（特許文献１、特許文献２、特許文献３）。しかし、これらは、いずれも引裂抵抗性、耐切創性は向上するが、パラ系アラミド繊維は本質的に耐熱性繊維であるため熱セット性が乏しく、縫製された衣服のプリーツ性に乏しく、着用感が劣る欠点がある。
【０００５】
また、芯部にパラ系アラミド繊維、鞘部にポリエステル繊維を配置した芯鞘型複合紡績糸（特許文献４）や、ポリエステル短繊維とパラ系アラミド短繊維の均一混紡糸（特許文献５）や、ポリエステル短繊維と芳香族ポリアミド繊維とセルロース系繊維の均一混紡糸（特許文献６）が提案されている。
【０００６】
しかしながら、これら提案の従来技術では、紡績糸、布帛表面の毛羽数減少は得られず、また、該紡績糸を用いた布帛表面の優れた平滑性は得られないのが現状である。
【特許文献１】実公平１−３６６００号公報
【特許文献２】特公昭６２−２６９００号公報
【特許文献３】特開平２−２９２０３６号公報
【特許文献４】特開平３−８３０号公報
【特許文献５】特開平６−２２０７３０号公報
【特許文献６】特開平４−５０３４０号公報
【発明の開示】
【発明が解決しようとする課題】
【０００７】
本発明の目的は、耐熱性が高く可縫製に優れた縫い糸、および布帛表面の毛羽が少なく耐切創性、耐熱性が高く精密作業性の良好な作業手袋、腕カバーなどの防護材およびアウトドアスポーツ衣料に有用な耐熱高機能繊維捲縮加工糸を含む複合紡績糸を安定的に提供せんとするものである。
【０００８】
本発明の他の目的は、かかる複合紡績糸を用いた縫い糸を提供すること、および耐切創性の高い編織物等の繊維構造物、およびそれらからなる防護衣料、防護シート等の防護材に好ましく用いることができる布帛を提供することにある。
【課題を解決するための手段】
【０００９】
上記目的を達成する本発明の芯鞘型長短複合紡績糸は、次の構成からなる。
（１）芯成分に合成繊維、化学繊維、あるいは天然繊維の短繊維を含み、鞘成分に耐熱高機能繊維を含む芯鞘型複合紡績糸であって、該耐熱高機能繊維が耐熱高機能繊維フィラメント糸の捲縮糸であることを特徴とする複合紡績糸。
（２）鞘成分の耐熱高機能繊維フィラメント捲縮糸の複合紡績糸中に占める割合が１０〜４０重量％であることを特徴とする前記（１）に記載の複合紡績糸。
（３）芯成分の合成繊維、化学繊維、あるいは、天然繊維の短繊維の複合紡績糸中に占める割合が６０〜９０重量％であることを特徴とする前記（１）または（２）に記載の複合紡績糸。
（４）鞘成分の耐熱高機能繊維フィラメント捲縮糸の伸縮伸長率が５〜８０％であることを特徴とする前記（１）〜（３）のいずれかに記載の複合紡績糸。
（５）耐熱高機能繊維フィラメント捲縮糸の単繊維繊度が０．５５〜６．７デシテックスであり、複合紡績糸の撚係数がＫ＝２．５〜５．５である前記（１）〜（４）のいずれかに記載の複合紡績糸。
（６）鞘成分の耐熱高機能繊維が全芳香族ポリアミド繊維であることを特徴とする（１）〜（５）に記載の複合紡績糸。
（７）鞘成分の全芳香族ポリアミド繊維がパラ系全芳香族ポリアミド繊維であることを特徴とする前記（６）に記載の複合紡績糸。
（８）芯成分の合成繊維が染色された全芳香族ポリアミド短繊維であることを特徴とする前記（７）に記載の複合紡績糸。
（９）前記（１）〜（８）のいずれかに記載の複合紡績糸を布帛重量の３０〜１００重量％の範囲で用いてなることを特徴とする布帛。
【発明の効果】
【００１０】
本発明の芯鞘型複合紡績糸および布帛は、全芳香族ポリアミド繊維フイラメント糸捲縮加工糸の持つ耐切創性、耐熱などの優れた高機能特性を損なうことなく表面毛羽の少ない可縫性に優れた縫い糸や全芳香族ポリアミド繊維の持つ欠点であるプリーツ性、防しわ性などの形態保持性を大幅に改善し着用感に優れて高機能特性の要求される消防服、作業服等の防護被服用分野やアウトドアスポーツ衣料に好適な布帛を提供することができるものである。
【発明を実施するための最良の形態】
【００１１】
以下、更に詳しく本発明について、説明する。
【００１２】
本発明の、芯鞘型複合紡績糸は、芯成分として合成繊維、化学繊維、あるいは天然繊維の短繊維を含み、その周りを耐熱高機能繊維フィラメント捲縮糸による鞘成分で被覆して構成される。
【００１３】
鞘成分の耐熱高機能繊維フィラメント捲縮糸が、芯成分である合成繊維、化学繊維、あるいは天然繊維の短繊維を覆うように旋回加撚することによって複合紡績糸表面の毛羽数が減少し、複合紡績糸、およびそれらからなる布帛表面の平滑性、光沢が向上する。
【００１４】
複合紡績糸の芯成分にプリーツ性の良好な合成繊維、化学繊維、あるいは吸湿性の高い天然繊維の短繊維を配置することにより、吸湿性、プリーツ性を良好なものとし、一方、鞘成分の耐熱高機能繊維フィラメント捲縮糸により耐切創性、耐熱性の機能を与えるものである。
【００１５】
以下、本発明を詳細に説明する。
【００１６】
本発明において、耐熱高機能繊維とは、高い難燃性、熱分解温度および耐切創性を有する繊維をいう。
【００１７】
本発明の耐熱高機能繊維としては、限界酸素指数２５以上の難燃性と、熱分解点が４００℃以上の耐熱性を持つ繊維であることが好ましい。例えば、全芳香族ポリアミド繊維、全芳香族ポリエステル繊維［クラレ（株）製商品名・ベクトラン］、ポリパラフェニレンベンゾビスオキサゾール繊維［東洋紡績（株）商品名・ザイロン］、ポリベンズイミダゾール繊維、ポリアミドイミド繊維［ローヌプーラン社、商品名ケルメル］などがあげられる。全芳香族ポリアミド繊維には、メタ系アラミド繊維とパラ系アラミド繊維があり、前者としては、例えばポリメタイソフタルアミド繊維［デュポン社、商品名ノーメックス］などのメタ系全芳香族ポリアミド繊維が挙げられる。後者としては、例えば、ポリパラフェニレンテレフタルアミド繊維［東レ・デュポン（株）製商品名ケブラー（Ｒ）］、およびコポリパラフェニレン−３，４′−オキシジフェニレンテレフタルアミド繊維［帝人（株）製商品名・テクノーラ］などのパラ系全芳香族ポリアミド繊維が挙げられる。中でもポリパラフェニレンテレフタルアミド繊維は、引っ張り強度が高く、かつ耐切創性が高く、また難燃性で熱分解点が高いので望ましい。また、難燃性で熱分解点が高いメタ系全芳香族ポリアミド繊維も好ましい。
【００１８】
本発明の芯鞘型複合紡績糸は、前記耐熱高機能繊維からなる衣料用縫い糸の大きな欠点である縫い糸の毛羽による可縫性（縫製性）の低下や縫い目の乱れの改善、および防護衣服表面の毛羽による作業性の低下などの改善について耐熱性繊維の持つ機能特性を損なうことなく実現すべく、鋭意検討し本発明に至った。本発明に用いる耐熱高機能繊維フィラメント捲縮糸は、例えば耐熱高機能繊維フィラメント糸を加撚後アルミなどの耐熱性ボビンに巻き上げ、特定温度範囲内での高温雰囲気下で所定時間処理を行って熱セットし撚りを固定し、次いで、前記撚りとは逆の方向の撚を与えて解撚させることにより得られる。
【００１９】
前記捲縮加工された耐熱高機能繊維フィラメント捲縮糸を複合糸の鞘部に用い、芯部に吸湿性、プリーツ性の良好な合成繊維、化学繊維、あるいは天然繊維の短繊維を用い、芯部を耐熱高機能繊維フィラメント捲縮糸でこより状に包み込み複合糸とすることで、可縫性に悪影響を与える５ｍｍ以上の紡績糸の長い毛羽数を大幅に減少させ、吸湿性、プリーツ性を飛躍的に向上させるものである。
【００２０】
耐熱高機能繊維の特徴である耐切創性、耐熱性の機能を十分に発揮させ、紡績糸表面の毛羽数を減少させ良好な可縫性を有する縫い糸および優れた吸湿性、プリーツ性を得るには、種々検討した結果、芯鞘型複合紡績糸の鞘部に耐切創性、耐熱性の高い耐熱高機能繊維フィラメント捲縮糸を配置し、芯部に吸湿性、染色性良好な合成繊維、化学繊維、あるいは天然繊維の短繊維を配置するのが効果が高く、最適であることを見出だしたのである。
【００２１】
また防護衣服の仕立て栄え、プリーツ性、防しわ性などの形態保持性を得るにはポリエステル繊維の優れた熱セット性を利用するのが効果が高く最適であり、いかに全芳香族ポリアミド繊維と混紡組み合わせるか種々検討した結果、芯鞘型複合紡績糸の芯部にポリエステル繊維を配置して、鞘部を全芳香族ポリアミド繊維フィラメント捲縮糸で構成させることで、ポリエステル繊維の耐切創性、耐熱性の低さを改善し、かつポリエステル繊維の持つ熱セット性を十分に発揮できることを見出だしたのである。
【００２２】
また、鞘成分に用いる耐熱高機能繊維フィラメント捲縮糸の伸縮伸長率は好ましくは５〜８０％の範囲で構成されるものである。伸縮伸長率が５％未満では、複合紡績糸、防護衣服へ満足するストレッチ性を付与することができず好ましくない。耐熱高機能繊維フィラメント捲縮糸の伸縮伸長率が８０％を超えると、耐熱高機能繊維フィラメント捲縮糸の伸縮性が高くなり、発現捲縮による複合加工性、布帛加工性の悪化が生じ好ましくない。
【００２３】
さらに好ましくは、耐熱高機能繊維フィラメント捲縮糸の伸縮伸長率は６％〜６０％の範囲である。より好ましくは耐熱高機能繊維フィラメント捲縮糸の伸縮伸長率は１０％〜５０％の範囲である。
【００２４】
本発明の芯鞘型複合紡績糸は、鞘成分が全芳香族ポリアミド繊維フィラメント捲縮糸で構成され、鞘成分の全芳香族ポリアミド繊維フィラメント捲縮糸が紡績糸に占める割合が１０〜４０重量％の範囲で構成されるものであることが好ましい。耐熱高機能繊維フィラメント捲縮糸が１０重量％未満では鞘成分の耐熱高機能繊維フィラメント捲縮糸で芯成分の合成繊維、化学繊維、あるいは天然繊維の短繊維を十分に被覆することが難しくなり、紡績糸、防護衣服表面の毛羽数を減少できず良好な耐熱性、耐切創性、可縫性を得ることができず好ましくない。耐熱高機能繊維フィラメント捲縮糸が４０重量％を超えると、芯成分の合成繊維、化学繊維、あるいは天然繊維の短繊維の混紡率が低く十分な吸湿性、プリーツ性を得ることができず好ましくない。鞘成分の耐熱高機能繊維フィラメント捲縮糸が紡績糸に占める割合が１５〜３０重量％の範囲がより好ましい。それぞれ要求される縫い糸、防護衣服特性により選定するのがよい。
【００２５】
また、鞘成分に捲縮加工を施さない耐熱高機能繊維フィラメント糸を用いた場合、複合紡績加工性の悪化が生じ、紡績糸、防護衣服表面の毛羽数を減少および良好な耐熱性、耐切創性は得られるが、紡績糸、布帛が硬くソフト性、柔軟性に欠けるものとなり好ましくない。
【００２６】
一方、芯成分は合成繊維、化学繊維、あるいは、天然繊維の短繊維で構成されているものである。芯成分の紡績糸に占める割合は６０〜９０重量％の範囲が好ましい、芯成分の合成繊維、化学繊維、あるいは、天然繊維の短繊維が紡績糸に占める割合が６０重量％以下になると、芯成分の合成繊維、化学繊維、あるいは、天然繊維の短繊維混紡率が低く十分な吸湿性、プリーツ性を得ることができず好ましくない、また、芯成分の紡績糸に占める割合が９０重量％を越えると、鞘成分の耐熱高機能繊維フィラメント捲縮糸の混紡率が低く芯成分の合成繊維、化学繊維、あるいは、天然繊維の短繊維を十分に被覆することが難しくなり、紡績糸、防護衣服の表面の毛羽数を減少できず良好な耐熱性、耐切創性、可縫性を得ることができず好ましくない、より好ましくは芯成分の紡績糸に占める割合が６５〜８０重量％の範囲である。
【００２７】
芯成分に用いられるこれらの短繊維は染色されたものでなく、複合紡績糸として、または、布帛とした後染色してもよい、また、あらかじめ染色した短繊維を用いてもよい。
【００２８】
上記、芯鞘型複合紡績糸の芯成分を構成する短繊維束について説明する。本発明の短繊維束は、合成繊維、化学繊維、あるいは、天然繊維の短繊維で構成されているものである。耐熱性、耐切創性を強く必要とする場合はメタ系アラミド繊維や全芳香族ポリアミド短繊維混紡品を、耐熱性、耐切創性、染色性を強く必要とする場合は染色されたメタ系アラミド繊維や全芳香族ポリアミド短繊維混紡品を、プリーツ性、形態保持性を必要とする場合はポリエステル短繊維を、吸湿性を必要とする場合は木綿やレーヨンを用いる等、要求される縫い糸、防護衣服特性により選定するのがよい。
【００２９】
芯成分を構成する短繊維束の合成繊維、化学繊維、あるいは、天然繊維の短繊維は通常の短繊維紡績工程である打綿、梳綿、練条、粗紡、精紡の各工程を通すことにより作成されるスライバーや粗糸である。また、繊維長を長くして（７６〜１６０ｍｍ）一般のソ毛紡績を通したスライバーや粗糸でもよい、短繊維の繊度は１．１〜６．７デシテックスが好ましく１．３〜４．４デシテックスがより望ましい、繊維長については特に限定されないが、紡績方法に合わせ最適な繊維長を選ぶのが良い。
【００３０】
本発明の耐熱高機能繊維フィラメント捲縮糸は、どのような方法で製造されても良いが、例えば、特開２００１−２４８０２７号公報に示されるように、次の方法で得られる。すなわち、耐熱高機能繊維等に先ず第一の（ＳまたはＺのいずれか）の撚りを加え、これをアルミなどの耐熱性ボビンに巻き上げ、特定温度範囲での高温高圧水蒸気処理または、高温雰囲気下で所定時間処理を行って熱セットし撚りを固定し、次いで、前記撚りとは逆方向の第２の撚り（ＺまたはＳ）を与えて解撚させることにより捲縮糸を製造する。また、次の方法によってもよい水分率１５％以上のパラ系アラミド繊維に撚りを加え、次いで加熱乾燥して撚りをセットした後、撚り数をほぼ０まで解撚することによっても得られる。水分率１５％以下では撚のセット性が低く捲縮糸の伸縮性が低い。
【００３１】
その際、始めに加える撚りは、次式で示す撚り係数Ｋｄの値として１６０００〜３５０００である。
撚り係数Ｋｄ＝ｔ×Ｄ1/2
［ただし、ｔ：撚り数（回／ｍ）、Ｄ：水分込み繊度（デシテックス）］
【００３２】
芯鞘型複合紡績糸の鞘成分を構成する連続糸条は耐熱高機能繊維フィラメント捲縮糸であって、フィラメントカバリング糸を含み、フィラメント糸はモノフィラメント、マルチフィラメントいずれでも良いが、複合加工性、芯、鞘のずれ防止の観点からマルチフィラメント糸がより好ましい。
【００３３】
また、鞘成分に用いる耐熱高機能繊維フィラメント捲縮糸の単繊維繊度は０．５５〜６．７デシテックスであることが好ましい。０．５５デシテックス以上であれば、捲縮加工工程での毛羽立ちの問題や複合加工において引っ掛かりなどの問題が生じることがなく、また、６．７デシテックス以下であれば、撚りトルクが大きくなって捲縮加工性が悪化することもないので好ましいものである。単繊維繊度は、より好ましくは０．７〜５．０デシテックスの範囲である。
【００３４】
本発明の芯鞘型複合紡績糸の撚方向はＳ、Ｚいずれでも良い、撚数は特に限定されないが、撚数（ｔ／２５．４ｍｍ）＝Ｋ×綿番手1/2 の式で定められる撚係数Ｋは一般の紡績糸よりやや高めにするのが芯部を覆う点で好ましく、Ｋ＝２．５〜５．５の範囲が望ましい、Ｋ＝２．５より低くすると芯、鞘の複合加工性が悪化し好ましくない。Ｋ＝５．５より高くすると強撚になりすぎ、二重撚の発生が強く加工性が悪化して好ましくない。好ましくはＫ＝３．１〜４．５の範囲がより好ましい。
【００３５】
次に、本発明の芯鞘型複合紡績糸の製造方法について説明するが、本発明は特にこれに限定されるものではない。
【００３６】
すなわち、芯成分の短繊維束がスライバーや粗糸の場合、例えば一対のテーパーローラーからなるフロントトップローラーおよびフロントボトムローラーを有するリング精紡機により、トランペットを介してバックローラー、エプロンローラーを経て、フロントローラーの送り出し量の低い側へ通し、鞘成分の連続糸条をフロントローラーの送り出し量の高い側へガイドを介して通した後、短繊維束と同時にフロントローラーより紡出し、短繊維束を中心に連続糸条が実撚付与時に順時巻回され、芯成部の短繊維束をこより状に包み込む状態で糸形成させるものである。
【００３７】
図１は、本発明の芯鞘型複合紡績糸の製造方法の一例を示す概略図である。精紡機のドラフト、加撚の概要を示すもので、精紡機に供給される短繊維束Ａがトランペット１を介してバックローラー２に供給され、エプロンドラフト３を経て一対のテーパーフロントローラー４の送り出し量の低い側（径の小さい側）に把持される。一方、連続糸条Ｂはフロントローラーの送り出し量の高い側（径の大きい側）へガイド５を介して供給する。フロントローラーに把持され出てきた両成分を間隔３〜１５ｍｍの範囲にとり合体させ、リング６、トラベラ７で実撚を付与し通常の方法で管糸に巻き取る。芯、鞘両繊維糸条の合体時の間隔は両成分の送り出し量の差すなわち短繊維束の巻回状態を変えるものであり、重なり状態や複合糸の物性をみて決めるのがよい。
【００３８】
本発明の芯鞘型複合紡績糸は、該紡績糸中に占める鞘成分の耐熱高機能繊維フィラメント捲縮糸の割合が１０〜４０重量％の範囲であり、耐熱高機能繊維フイラメント捲縮糸の連続糸条と短繊維糸条の合成繊維、化学繊維、あるいは、天然繊維の短繊維束の構成比率を適宜設定することによって本発明の芯鞘型複合紡績糸を得ることができる。
【００３９】
次に、本発明の芯鞘型複合紡績糸を単糸、あるいは単糸を２本以上引き揃えあるいは撚り合わせた、双糸あるいは三子糸として織物や編物などの布帛にしてもよい、縫い糸および布帛への加工において、該糸１００％使いでも良いが、フィラメント、加工糸、弾性繊維などとの交編、交織を行うこともできる。さらに耐熱、耐切創が要求される特定の部分に本発明の複合紡績糸を用いてもよい。
【００４０】
本発明の複合紡績糸は、その特徴を良好に発揮させるために、編織物など布帛中での使用割合は、該布帛全体重量の３０〜１００％の範囲で用いるのが好ましく、さらに好ましくは５０〜１００重量％であり、最も好ましくは７０〜１００重量％の範囲である。
【実施例】
【００４１】
以下、実施例により、本発明をさらに具体的に説明する。なお、実施例における特性値等の測定法は、次の通りである。
＜切創抵抗力（切れにくさ）＞
ＩＳＯ  １３９９７法に記載の試験方法により測定した。一定の移動距離で刃が試験片を貫通する（切る）とき、切れにくい素材ほど重い荷重が必要である。刃に加える荷重Ｌにおいて、刃の移動距離２０ｍｍで刃が試験片を貫通するとき、荷重Ｌを切創抵抗値とする。刃はＡｍｅｒｉｃａｎ  Ｓａｆｅｔｙ  Ｒａｚｏｒ  Ｃｏ．，品番Ｎｏ．８８−０１２１を使用した。測定値はＮ（ニュートン）で表し、数値が大きいほど切れにくいことを示す。
＜プリーツ性＞
織、編物のタテ方向に長さ２５ｃｍの試料を切り取り、長さ方向５ｃｍ間隔で印をつけ（４箇所）中央部の１５ｃｍを折り込み、５ｃｍの長さで試料が３重になるように折り、通常のプレス機でプレス温度１４０℃、プレス圧力０．５ｋｇ／ｃｍ2 で１０秒間プレスしたのちバキューム処理を１０分間行い試料を冷却する。プリーツ性（プリーツのつき方）は肉眼で級判定した。判定基準を下記する。（５級：非常にシャープなプリーツ。４級：シャープなプリーツ。３級：プリーツがある。２級：プリーツが少しある。１級：プリーツがほとんどない。）
＜プリーツ保持性＞
プリーツ性を評価した試料を用いＪＩＳ  Ｌ０２１７−１０３法に基づき洗濯後試料のプリーツ性を評価した。結果をプリーツ保持性として級判定した。
＜熱溶融性＞
３６０℃に加熱された金属棒（直径約０．６ｃｍの先端に６×６ｃｍの試料を自重のもとに水平に５秒間接触させた時、熱によって布にできた穴あきの程度を金属棒の断面積と相対比較して級で判定する。
５級：穴あきなし、４級：１／４穴あき、３級：１／２穴あき、２級：３／４穴あき、１級：完全に穴があく。
＜布帛風合い（官能評価）＞
布帛を次の４段階に官能評価した。（◎：ソフトでふくらみがあり適度の張り、腰があるもの。○：これに準ずる良好なもの。△：ソフト感、ふくらみに欠け、硬く劣るもの。×：粗硬で劣るもの。）
＜伸縮伸長率＞
ＪＩＳ  Ｌ  １０１３：１９９９化学繊維フィラメント試験方法８．１１伸縮性に従って測定した。測定前の試料の調整は次のように行った。測定試料を綛状にしてガーゼに包んだまま、９０℃２０分間の温水処理を行い、室温で自然乾燥させた。
＜布帛伸長率＞
ＪＩＳ  Ｌ  １０９６  「一般織物試験方法」伸長率Ａ法（定速伸長法）に従って測定した。
＜限界酸素指数＞
ＪＩＳ  Ｋ  ７２０１：１９９９酸素指数法による高分子材料の燃焼試験方法により測定した。
＜熱分解点＞
ＪＩＳ  Ｋ  ７１２０：１９８７プラスチックの熱重量測定方法により測定した。
＜毛羽数＞
毛羽数カウンター、ＦＲＡＹ  ＣＯＵＮＴＥＲ  ＭＯＤＥＬ  ＤＴ−１０４東レ（株）製を使用して、３ｍｍ以上の毛羽を２５ｍ／分で２０秒間を６回測定して１ｍ当たりの本数で表示した。
＜フィット性（官能評価）＞
手袋の５名による着用により次の４段階に官能評価した。（◎：非常にフィット感良好なもの。○：これに準ずる良好なもの。△：少しフィット感に欠けるもの。×：ゴワゴワしたり弛みがありフィット感に劣るもの。）
＜織物表面毛羽数（官能評価）＞
布帛表面毛羽数を次の４段階に官能評価した。（◎：非常に少なく、光沢があり表面が滑らかであるもの。○：これに準ずる良好なもの。△：少し多く、光沢、滑らかさに欠けるもの。×：非常に多く劣るもの。）
【００４２】
実施例１〜２、比較例１
通常の方法で得られた固有粘度ηｉｎｈ＝６．５のポリパラフェニレンテレフタルアミド（以下ＰＰＴＡと記す）を９９．９％の濃硫酸に溶かし、ポリマー濃度１９．０％、温度８０℃のドープとし、孔径０．０６ｍｍの細孔数多数を有する口金から押し出し、６ｍｍの空気間隔を通した後、４℃の水中に導いて凝固させ、ネルソンローラに導き、１０％の水酸化ナトリュウム水溶液で中和処理し、水洗後、ホットローラで乾燥してボビンに巻き取り、水分率４．５％の水分込み繊度１１６デシテックス（絶乾換算１１１デシテックス、単糸繊度絶乾換算１．６７デシテックス）のＰＰＴＡ繊維糸条（１）を得た。
【００４３】
この糸条にリング撚糸機で撚数１９５０回／ｍ（Ｋｄ＝２４８００）、撚り方向Ｓ撚りの撚りを加え、直径４ｍｍの穴を多数もつアルミボビンに巻き取った。ついでこの糸量２００ｇ巻きのボビンを２００℃の飽和水蒸気で１５分間処理し室温まで冷却後、リング撚糸機で撚り方向Ｚ撚りの撚りを与えて撚り数０になるまで解撚し、ＰＰＴＡ繊維捲縮糸である糸条（２）を得た。
糸条（１）、（２）の熱的特性は、限界酸素指数２８、熱分解温度５３７℃、であった。
これらの糸物性を表１に示す。伸縮伸長率は数字が大きいほど糸の伸縮性が大きいことを示す。
【００４４】
【表１】
2005256212.tif 000003
【００４５】
糸条（２）のＰＰＴＡ繊維捲縮糸は、伸縮伸長率が２９．０％と大きく伸縮性に優れたフィラメント糸であった。糸条（１）の捲縮加工を施さないＰＰＴＡ繊維フィラメント糸は伸縮伸長率が０％と小さく伸縮性に劣るものであった。
【００４６】
実施例１として、ＰＰＴＡ繊維捲縮糸である糸条（２）を連続糸条Ａとして、一対のフロントテーパーローラーを有するリング精紡機の送り出し量の高い供給側へガイドを介して供給し、一方のポリエステル繊維、１．７デシテックス、３８ｍｍ原綿１００％の短繊維束Ｂの粗糸をトランペットを通してフロントローラーの送り出し量の低い側へバックローラーから供給し、両糸条の間隔を５ｍｍになるようにトランペットとガイドの間隔およびコレクターで調整した後、粗糸を精紡トータルドラフト２７．８倍でドラフトして連続糸条Ｂと合体させ、撚りを掛けながら通常の方法で管糸に巻き取ってＰＰＴＡ繊維捲縮糸が鞘成分である複合紡績糸を得た。ＰＰＴＡ繊維捲縮糸である糸条（２）は、リング精紡機に供給する際、テンション管理が容易で芯鞘型複合紡績糸の加工性に適した糸条であった。
【００４７】
得られた複合紡績糸は、繊度２９５デシテックス（綿番手２０ｓ／１相当）、撚数１５．７回／２５．４ｍｍのＺ撚りで、鞘成分３７．６％、芯成分６２．４％の芯鞘型複合紡績糸である。この複合紡績糸は毛羽数が７８．６本／ｍ  と少なく、伸縮伸長率が６．７％と高く、滑らかで伸縮性に優れた芯鞘型複合紡績糸であった。
【００４８】
次いで、この複合紡績糸を９０℃×２０分間の撚止めセットを行い、タテ糸６０本／２５．４ｍｍ、ヨコ糸５２本／２５．４ｍｍの複合紡績糸１００％の平織物（目付け１４５ｇ／ｍ2 ）を作成した。製織に際してタテ糸には糊剤を付与した。
【００４９】
得られた織物は、伸長率がタテ１．９％、ヨコ２．１％と高く毛羽が少なく表面が滑らかであり、コーテング基布やスポーツ衣料に用いるに適した織物であった。
【００５０】
比較例１として芯成分に糸条（１）、すなわち捲縮加工を施さないＰＰＴＡ繊維フィラメント糸を用いた以外実施例１と同様の方法で芯鞘型複合紡績糸を作成した。この複合紡績糸は毛羽数が７６．９本／ｍと少ないが、伸縮伸長率が０．３％と、低いものであった。ついで同複合紡績糸を用いて実施例１と同様の織物構造の織物を得た。得られた織物は、伸長率がタテ０．２％、ヨコ０．３％と低く、実施例１の織物に比べ表面毛羽数は同程度少ないが硬くて、ソフト感がなく、しなやかさに欠け、風合いの劣る織物であった。
【００５１】
実施例２として、実施例１で使用したＰＰＴＡ繊維フィラメント捲縮糸である糸条（１）を２本用い、粗糸のドラフト２４倍、撚数１５．７／２５．４ｍｍとした以外は実施例１と同様の方法により、繊度２９５デシテックス（綿番手２０ｓ／１相当）、芯成分２４．８％、ＰＰＴＡ繊維捲縮糸である鞘成分７５．２％の芯鞘型複合紡績糸を得た。
【００５２】
得られた複合紡績糸の毛羽数が６０．３本／ｍと非常に少ないが伸縮伸長率が５．５％であった。得られた複合紡績糸を実施例１と同様に織物加工して、織物表面への毛羽の出現状態、耐切創性、耐熱性を評価し表２に示した。
【００５３】
【表２】
2005256212.tif 000004
【００５４】
実施例１は織物表面毛羽が非常に少なく、滑らかでソフトな風合いの優れた布帛であった。比較例１と実施例２は織物表面毛羽は少ないがプリーツ性に劣り硬い布帛であった。
【００５５】
実施例３
実施例１で用いたと同様の複合紡績糸を二本引き揃え、下撚りと逆方向に下撚りの７０％の撚りで双糸加工して、２９５（デシテックス）×２、（綿番２０ｓ／２）を得た。さらに、これを５本引き揃えてＳＦＧ−７ゲージタイプの手袋編み機（株式会社島精機製作所製）に供給して７ゲージの手袋を編み上げ、目付５３０ｇ／ｍ2 の手袋を作成した。
【００５６】
比較例２
綿１００％の紡績糸２９５（デシテックス）×２、（綿番２０ｓ／２）を５本引き揃えて、実施例３と同様の方法で目付５３０ｇ／ｍ2 の手袋を作成した。
【００５７】
比較例３
市販のパラ系アラミド短繊維［東レ・デュポン社製“ケブラー”］を用い、番手２０ｓ（綿番手）、撚係数Ｋ＝３．６（Ｚ撚り１１．４Ｔ／２５．４ｍｍ）の紡績糸を得て実施例１と同様の方法で目付５３０ｇ／ｍ2 の手袋を作成した。
手袋の表面毛羽数、耐切創性、柔軟性、フイット感を比較評価した結果を表３に示した。
【００５８】
【表３】
2005256212.tif 000005
【００５９】
実施例３の手袋は、表面毛羽が少なく柔軟性に優れ、手によくフイットし精密作業性に優れ耐切創性も良好であり、非常に優れた手袋であった。比較例２の手袋は切創抵抗が実施例３に比べ低かった。比較例３の手袋は、柔軟性に優れているが表面の毛羽が多く精密作業性に劣るものであった。
【００６０】
実施例４〜５、比較例４〜５
縫い糸とするために、実施例１、実施例２、比較例１および比較例３において精紡工程の撚り方向をＳ撚り（１５．７Ｔ／２５．４ｍｍ）とし、上撚りをＺ撚り（１２．６Ｔ／２５．４ｍｍ）として双糸加工した、実施例４、実施例５、比較例４および比較例５の２９５（デシテックス）×２、綿番手２０ｓ／２の紡績糸を得た。次いで、これらの糸に１００℃×３０分の撚止めセットを実施し縫糸とした。
【００６１】
これらの縫い糸の可縫性を、パラ系アラミド短繊維１００％平織り：目付け４８０ｇ／ｍ2 の縫製生地を用いてジューキ製本縫いミシンを用いて可縫性を評価した。
【００６２】
具体的には、縫製速度８００ｓｐ、縫目ピッチ２ｍｍで縫製生地を３枚重ねで１ｍを各５枚縫製し、糸切れ、目飛びの有無を調べた結果を表４に示した。縫い縮み率はパラ系アラミド短繊維１００％平織り：目付け４８０ｇ／ｍ2 の１枚を縫製し、縫製前後の寸法変化率を求めた。
【００６３】
実施例４の縫い糸は糸切れ、目飛び、パッカリングもなく縫い縮み率も低く、良好な可縫性を示した。比較例４はパッカリングはないが、糸の対金属摩擦が高く目飛びが発生し比較例５は糸切れ、目飛びが発生し、縫い糸として劣るものであった。
【００６４】
【表４】
2005256212.tif 000006
【００６５】
実施例６〜８
実施例１の２０ｓ複合紡績糸を織物全体重量の２５％（実施例６）、３０％（実施例７）、１００％（実施例８）になるように経糸、緯糸に均一に用い平織地を作成した、ベース糸としてポリエステル１００％で２０ｓ、Ｋ＝３．４を用い、織成に際して経糸には糊剤を付与した。織密度は経糸５８本／ｉｎ、緯糸４３本／ｉｎであり織幅１１２ｃｍのものであった。布帛評価結果を表５に示した。
【００６６】
【表５】
2005256212.tif 000007
【００６７】
本発明にかかる複合紡績糸を２５％使用した実施例６の織物は、風合い良好で、プリーツ性などの形態保持性は良好であったが、耐熱、耐切創の全芳香族ポリアミド繊維の高機能特性が劣るものであった。実施例７、実施例８は全芳香族ポリアミド繊維の高機能特性を十分に発揮し、滑らかで光沢に優れプリーツ性などの形態保持性をも兼ね備えた優れた布帛であった。
また、実施例６、実施例７の布帛をスラックスに仕立て、仕立て栄えを目視評価した。      
【００６８】
その結果、ポリエステル繊維の持つシャープなプリーツを有するものであり、仕立て栄えの良さが現われた風合いの良好なスラックスであった。このスラックスの実際着用評価をパネラー１０名にて実施した結果、耐熱性、耐切創性はもちろん膝の折り曲げが楽でプリーツ保持性も良好であるとの好評価であった。
【図面の簡単な説明】
【００６９】
【図１】図１は、本発明の芯鞘型複合紡績糸の製造方法の一例を示す概略図である。
【符号の説明】
【００７０】
１：トランペット
２：バックローラ
３：エプロンドラフト
４：テーパーフロントローラー
５：ガイド
６：リング
７：トラベラ
Ａ：短繊維束
Ｂ：連続糸条
【図１】
2005256212.tif 000008